【手続補正書】
【提出日】平成21年4月28日(2009.4.28)
【手続補正１】
【補正対象書類名】特許請求の範囲
【補正対象項目名】全文
【補正方法】変更
【補正の内容】
【特許請求の範囲】
【請求項１】
再充電性リチウムイオン単電池であって、
（ａ）再充電電位を有する正極と、
（ｂ）負極と、
（ｃ）電荷担持媒体及びリチウム塩を含む電荷担持電解質と、
（ｄ）該電解質に溶解した又は溶解可能な脂環式Ｎ−オキシド化合物であって、かつ該正極の再充電電位より高い酸化電位を有すものであるサイクル可能性レドックス化学物質シャトルとを含むことを特徴とする再充電性リチウムイオン単電池。
【手続補正２】
【補正対象書類名】明細書
【補正対象項目名】００５１
【補正方法】変更
【補正の内容】
【００５１】
本発明の幾つかの実施形態を説明してきた。しかし、本発明の精神及び範囲を逸脱することなく、様々な変更が行われてもよいと理解されるであろう。
以下に、本願発明に関連する発明の実施の形態を列挙する。
実施形態１
再充電性リチウムイオン単電池であって、
（ａ）再充電電位を有する正極と、
（ｂ）負極と、
（ｃ）電荷担持媒体及びリチウム塩を含む電荷担持電解質と、
（ｄ）該電解質に溶解した又は溶解可能な脂環式Ｎ−オキシド化合物であって、かつ該正極の再充電電位より高い酸化電位を有すものであるサイクル可能性レドックス化学物質シャトルとを含むことを特徴とする再充電性リチウムイオン単電池。
実施形態２
該Ｎ−オキシド化合物がピペリジニル環又はピロリジニル環を含むことを特徴とする、実施形態１に記載の単電池。
実施形態３
該Ｎ−オキシド化合物が１ないし約４個の炭素原子を有するアルキル基を環位置の１箇所以上に置換したものであることを特徴とする、実施形態１に記載の単電池。
実施形態４
該Ｎオキシド化合物がＮ−オキシド化合物の環窒素原子に対してα位の環炭素原子に結合した１個以上のアルキル基を有することを特徴とする、実施形態３に記載の単電池。
実施形態５
該Ｎオキシド化合物がＮ−オキシド化合物の環窒素原子に対して全てのα位の環炭素原子に結合した複数のアルキル基を有することを特徴とする、実施形態４に記載の単電池。
実施形態６
該Ｎ−オキシド化合物が、１個以上のアシル基、アシルオキシ基、アルカリール基、アルコキシ基、アセトアミド基、アミド基、アミノ基、アリール基、アラルキル基、アルキルカルボキシル基、アリールカルボキシル基、アルキルスルホニル基、ベンゾイル基、カルバモイル基、カラバミド基、カルボキシ基、シアノ基、ホルミル基、ハロ基、ハロアセトアミド基、ハロアシル基、ハロアルキルスルホニル基、ハロアリール基、水酸基、イソチオシアナト基、メチルスルホニルオキシ基、ニトロ基、オキソ基、オキシベンゾイル基、若しくはフオスフェノキシ基又はそれの組み合わせ基で１個以上の環位置が置換されていることを特徴とする、実施形態１に記載の単電池。
実施形態７
該脂環式Ｎ−オキシド化合物が、３−、４−、又は５−置換−２，２，６，６−テトラアルキル−１−ピペリジニルＮ−オキシド、又は３−若しくは４−置換−２，２，５，５−テトラアルキル−１−ピロリジニルＮ−オキシドであって、かつ該アルキル基は１−４個の炭素原子を有することを特徴とする、実施形態１に記載の単電池。
実施形態８
該Ｎ−オキシド化合物が、２，２，６，６−テトラメチル−１−ピペリジニルＮ−オキシド（ＴＥＭＰＯ）、４−オキソ−ＴＥＭＰＯ、４−メトキシ−ＴＥＭＰＯ、４−シアノ−ＴＥＭＰＯ、４−オキシベンゾイル−ＴＥＭＰＯ、２，２，５，５−テトラアルキル−３−シアノ−１−ピロリジニルＮ−オキシド、またはそれの混合物であることを特徴とする、実施形態１に記載の単電池。
実施形態９
該Ｎ−オキシド化合物が該電解質に溶解されていることを特徴とする、実施形態１に記載の単電池。
実施形態１０
該Ｎ−オキシド化合物が該正極の再充電電位より高い、約０．３ボルトから約５ボルトの酸化電位を有することを特徴とする、実施形態１に記載の単電池。
実施形態１１
該Ｎ−オキシド化合物が該正極の再充電電位より高い、約０．３ボルトから約０．６ボルトの酸化電位を有することを特徴とする、実施形態１に記載の単電池。
実施形態１２
該Ｎ−オキシド化合物により、Ｎ−オキシド化合物を酸化するに充分な充電電圧で少なくとも３０回の充電−放電サイクルした後において過充電保護性を与えられ、かつ過充電において各々のサイクル期間中単電池容量の１００％に等価な過充電電荷流量が与られることを特徴とする、実施形態１に記載の単電池。
実施形態１３
該Ｎ−オキシド化合物により、Ｎ−オキシド化合物を酸化するに充分な充電電圧でかつ各々のサイクル期間中単電池容量の１００％に等価な過充電電荷流量で、少なくとも８０回の充電−放電サイクルした後において、過充電保護性を与えられることを特徴とする、実施形態１に記載の単電池。
実施形態１４
該正極がＬｉＦｅＰＯ4、Ｌｉ2ＦｅＳｉＯ4、ＬｉxＭｎＯ2（ここでｘは約０．３から約０．４である）、又はＭｎＯ2を含むことを特徴とする、実施形態１に記載の単電池。
実施形態１５
該負極がグラファイトカーボン、金属リチウム、又はリチウム合金を含むことを特徴とする、実施形態１に記載の単電池。
実施形態１６
該電荷担持媒体がエチレンカーボネート、プロピレンカーボネート、ジメチルカーボネート、ジエチルカーボネート又はそれの組み合わせを含むことを特徴とする、実施形態１に記載の単電池。
実施形態１７
再充電性リチウム−イオン単電池であって、
（ａ）正極が再充電電位を有し、かつＬｉＦｅＰＯ4、Ｌｉ2ＦｅＳｉＯ4、ＬｉxＭｎＯ2（ここでｘは約０．３から約０．４である）、又はＭｎＯ2 を含むものであり、
（ｂ）負極がグラファイトカーボン、金属リチウム、又はリチウム合金を含み、また 
（ｃ） 電荷担持電解質は、
（ｉ）エチレンカーボネート、プロピレンカーボネート、ジメチルカーボネート、ジエチルカーボネート又はそれの組み合わせを含む電荷担持媒体、
（ｉｉ）ＬｉＰＦ6、 リチウムビス（オギザレート）ボレート、又はそれの組み合わせを含むリチウム塩、および
（ｉｉｉ）電解質中に溶解された２，２，６，６−テトラメチル−１−ピペリジニルＮ−オキシド（ＴＥＭＰＯ）、４−オキソ−ＴＥＭＰＯ、４−メトキシ−ＴＥＭＰＯ、４−シアノ−ＴＥＭＰＯ、４−オキシベンゾイル−ＴＥＭＰＯ、２，２，５，５−テトラアルキル−３−シアノ−１−ピロリジニルＮ−オキシド、又はそれの組み合わせを含み、かつ該正極の再充電電位より高い酸化電位を有するサイクル可能なレドックス化学物質シャトル
を含むことを特徴とする再充電性リチウム−イオン単電池。
実施形態１８
再充電性の密封型リチウム−イオン単電池の製造方法であって、
（ａ）再充電電位を有する正極、
（ｂ）負極、
（ｃ）電荷担持媒体及びリチウム塩を含む電荷担持性電解質、及び
（ｄ） 該電解質に溶解した又は溶解可能な脂環式Ｎ−オキシド化合物であって、かつ該正極の再充電電位より高い酸化電位を有すものを含むサイクル可能性レドックス化学物質シャトルを如何なる順番でアッセンブリしてもよい工程、かつ適切なケース内に密封する工程を含む再充電性の密封型リチウム−イオン単電池の製造方法。
実施形態１９
電荷担持媒体、リチウム塩、及び電荷質中に溶解した脂環式Ｎ−オキシド化合物を含むサイクル可能なレドックス化学物質シャトルを含む電荷担時電解質を含むリチウム−イオン再充電性単電池の正極及び負極に渡って充電電流を供給することを含むことを特徴とする、過充電による単電池の損傷を化学的に制限しながら再充電するリチウム−イオン単電池の再充電方法。